(57)【特許請求の範囲】
【請求項１】
ドナー−π−アクセプター型化合物であって、式３で表される化合物であることを特徴とするドナー−π−アクセプター型化合物。
【化１】
0005757609.tif 000027
（式中、Ｘは水素、炭素数１〜１２の分岐していてもよいアルキル基、又は、末端にカルボキシル基を有する炭素数１〜１２の分岐していてもよいアルキル基であり、ｎは０〜３の整数である。）
【請求項２】
前記式３で表される化合物が、下式（４）乃至（９）のいずれかであることを特徴とする請求項１に記載のドナー−π−アクセプター型化合物。
【化２】
0005757609.tif 000028
【請求項３】
請求項１又は２に記載のドナー−π−アクセプター型化合物からなることを特徴とする蛍光色素化合物。
【請求項４】
請求項１又は２に記載のドナー−π−アクセプター型化合物からなることを特徴とする色素増感太陽電池用蛍光色素化合物。
【発明の詳細な説明】
【技術分野】
【０００１】
本発明は、ドナー―π―アクセプター型化合物、蛍光色素化合物及び色素増感太陽電池用蛍光色素化合物に関する。
【背景技術】
【０００２】
これまで広く使用されているエネルギーは石油、石炭、天然ガス等の化石エネルギーであるが、これら化石エネルギーは有限であり、且つ、燃焼するとさまざまな汚染物質を排出するため、化石エネルギーに代わるクリーンなエネルギーの開発が進められている。クリーンエネルギーとしては、太陽光を利用した太陽光発電、風を利用した風力発電、地熱を利用した地熱発電、潮の干満差を利用した潮力発電等があり、それぞれ実用化されつつあるが、太陽光発電は枯渇することがなく、永続的にエネルギーを生み出すことができるので最も期待されているエネルギーである。
【０００３】
現在、太陽光発電には、シリコンを利用した結晶シリコン太陽電池が使用されている。しかし、シリコンは価格が高く、生産量を確保しにくい。このため、シリコンを使用せず、結晶シリコン太陽電池を製造する際に使用される大型な製造装置を必要とせず、低コストで製造でき、フレキシブルで多彩な色素増感太陽電池が注目されている。
【０００４】
色素増感太陽電池に使用する色素としては、例えば、ビス（イソチオシアナト）ビス（４，４’−ジカルボキシ−２，２’−ジピリジン）ルテニウム（ＩＩ）、シス−ジアクア−ビス（２，２’ジピリジル−４，４’−ジカルボキシ）ルテニウム（ＩＩ）、テトラ（４−カルボキシフェリル）ポルフィリン亜鉛（ＩＩ）、鉄−ヘキサシアナイド錯体、銅フタロシアニン、鉄フタロシアニン、チタニルフタロシアニン等の金属フタロシアニン、クロロフィル又はその誘導体等の金属錯体及びアゾ系色素、インジゴ系色素、シアニン系色素、メタロシアニン系色素、スクアリリウム系色素、ナフタロシアニン系色素、キノン系色素、キナクリドン系色素、キサンテン系色素、トリフェニルメタン系色素等の有機色素が使用されている（例えば、特許文献１参照）。
【０００５】
上記金属錯体系色素のうち、金属としてレアメタルを使用したものは光電変換効率が高く、太陽電池の素材として好ましい。しかし、レアメタルは生産量が少なくコストが高いので、大量生産にはなじまず、近年では有機色素（以下、単に色素ともいう）が盛んに研究されている。
【０００６】
色素増感太陽電池は、図８に示したように、ガラス基板１１の一面に透明導電膜１２が積層され、透明導電膜１２の他面に色素が吸着された酸化チタン等の半導体微粒子である金属酸化物層１３が形成されている第１電極１と白金等の金属からなる第２電極２が電解質溶液層３を介して対向するように配置されて構成されている。
【０００７】
色素増感太陽電池に光照射をすると、まず第１電極１の金属酸化物に化学吸着している色素が光励起し、色素から金属酸化物への電子注入が起こり、色素が酸化される。電子を失った色素は、やがて電解質溶液層１３中のヨウ素等から電子を奪って還元され、ヨウ素等は第２電極２から電子を受け取り元に戻る。このようにして色素増感太陽電池は作動する。
【０００８】
従って、有機色素は金属酸化物へ容易に且つ強固に吸着しており、電子金属酸化物へより多くの電子を注入することが好ましい。電子供与基であるドナーと電子吸引基であるアクセプターがπ共役構造を有するπ共役構造部を介して結合されており、可視領域に強い吸収帯を有するドナー―π―アクセプター型色素（以下、「Ｄ―π―Ａ型色素」という。）は、色素増感太陽電池用色素として注目されている。
【０００９】
Ｄ―π―Ａ型色素としては、例えば、アクセプターとしてエチレン基の末端に、金属酸化物に吸着し且つ該金属酸化物に電子を供与するカルボキシル基（吸着基兼アクセプター）が付加されている色素増感太陽電池用色素（例えば、特許文献２参照。）が提案されている。しかしながら、上記色素増感太陽電池用色素においては、吸着基兼アクセプターを導入するために前駆体の選択、製造に制限が生じ、分子設計・合成が困難であった。
【００１０】
また、本発明者等は、分子設計・合成が容易である吸着基とアクセプターが離れた位置に存在するＤ―π―Ａ型色素として、化学式（１０）で表されるドナー―π―アクセプター型化合物（以下、「Ｄ―π―Ａ型化合物」という。）を合成し、報告した（非特許文献１、２）。
【００１１】
【化１】
0005757609.tif 000002
【００１２】
化学式（１０）において、ジブチルアミノ基はドナーであり、ピリジン基がアクセプターであり、カルボキシルアルキル基が吸着基であり、その他の部分がπ共役構造部である。この化学式（１０）で表される化合物は吸着基とアクセプターが離れた位置に存在するので、合成は容易である。また、化学式（１０）で表される化合物は吸着基を有しているので、金属酸化物に容易且つ強固に結合可能であり、電子はドナーからπ共役構造部を経由してアクセプターに移動し、そしてアクセプターから金属酸化物に流れるので光電変換効率が優れている。
【００１３】
しかしながら、上記化学式（１０）で表されるＤ―π―Ａ型化合物はπ共役構造部が６個の縮環構造を有しており、且つ、その分子構造幅が広いのでπ共役構造が分岐してしまい、図９に矢印Ａで示したように、電子はドナーからπ共役構造部の右の部分のみを通過し、アクセプターを通って曲線状に金属酸化物に供与されていると推論される。
【００１４】
従って、本発明者等は、π共役構造が分岐しない構造にすれば、光電変換効率がより優れたものなるのではないかとの推論のもとに、鋭意検討の結果、π共役構造が分岐しない構造のＤ―π―Ａ型化合物であって、特定のアクセプターを有する化合物は製造が容易であり、金属酸化物に容易且つ強固に結合でき、光電変換効率が優れていることを見出し、本発明を完成するに至った。又、驚いたことに、π共役構造が分岐しない構造であって、特定のＤ―π―Ａ型化合物においては吸着基が存在しなくても金属酸化物に強固に吸着することを発見して本発明を完成することに至った。
【先行技術文献】
【特許文献】
【００１５】
【特許文献１】特開２０１０−２１８７８４号公報
【特許文献２】特開２０１０−１２６７２４号公報
【非特許文献】
【００１６】
【非特許文献１】Ooyama et al., Eur. J. Org. Chem. 2010, 92-100
【非特許文献２】Ooyama et al., Bull. Chem. Soc. Jpn. 2010, 1113-1121
【発明の概要】
【発明が解決しようとする課題】
【００１７】
本発明は上記問題点に鑑みてなされたものであり、分子設計・合成が容易であり、金属酸化物に容易且つ強固に吸着し、光電変換効率の優れた新規なドナー―π―アクセプター型化合物、蛍光色素化合物及び色素増感太陽電池用蛍光色素化合物を提供することにある。
【課題を解決するための手段】
【００１８】
本発明の第一の観点に係るドナー−π−アクセプター型化合物は、
ドナー−π−アクセプター型化合物であって、式３で表される化合物であることを特徴とする。
【化２】
0005757609.tif 000003
（式中、Ｘは水素、炭素数１〜１２の分岐していてもよいアルキル基、又は、末端にカルボキシル基を有する炭素数１〜１２の分岐していてもよいアルキル基であり、ｎは０〜３の整数である。）
【００１９】
また、前記式３で表される化合物が、下式（４）乃至（９）のいずれかであることが好ましい。
【化３】
0005757609.tif 000004
【００２６】
本発明の第二の観点に係る蛍光色素化合物は、
上記いずれかのドナー−π−アクセプター型化合物からなることを特徴とする。
【００２７】
本発明の第三の観点に係る色素増感太陽電池用蛍光色素化合物は、
上記いずれかに記載のドナー−π−アクセプター型化合物からなることを特徴とする。
【発明の効果】
【００２８】
本発明に係るドナー−π−アクセプター型化合物の構成は上述の通りであり、分子設計・合成が容易な新規物質であって、蛍光色素化合物であり、金属酸化物に容易且つ強固に吸着し、光電変換効率が優れているので色素増感太陽電池用蛍光色素化合物として好適に使用できる。
【図面の簡単な説明】
【００２９】
【図１】化合物（４）、（５）及び（６）の吸収及び蛍光スペクトルを示すグラフである。
【図２】化合物（４）及び化合物（４）が酸化チタンに吸着したもののＩＲスペクトルを示すグラフである。
【図３】化合物（５）及び化合物（５）が酸化チタンに吸着したもののＩＲスペクトルを示すグラフである。
【図４】化合物（６）及び化合物（６）が酸化チタンに吸着したもののＩＲスペクトルを示すグラフである。
【図５】化合物（７）、（８）及び（９）の吸収及び蛍光スペクトルを示すグラフである。
【図６】図６（Ａ）は化合物（４）の固体励起スペクトルを示すグラフであり、図６（Ｂ）は化合物（４）の固体蛍光発光スペクトルを示すグラフである。
【図７】図７（Ａ）は化合物（６）の固体励起スペクトルを示すグラフであり、図７（Ｂ）は化合物（６）の固体蛍光発光スペクトルを示すグラフである。
【図８】色素増感太陽電池の一例を示す断面模式図である。
【図９】化学式（１０）で表される化合物の電子の流れを示す模式図である。
【発明を実施するための形態】
【００３０】
本実施の形態に係るドナー−π−アクセプター型化合物は、ドナー−π−アクセプター型化合物であって、π共役構造が分岐しておらず、アクセプターがピリジン含有基、シアノフェニル基、ジシアノエテニル基、トリシアノエテニル基、ニトロフェニル基、ピリジニウム環含有基、トリフルオロメチルフェニル基、アルデヒドフェニル基又はホルミルフェニル基であることを特徴とする。
【００３１】
上記アクセプターは、ピリジン含有基、シアノフェニル基、ジシアノエテニル基、トリシアノエテニル基、ニトロフェニル基、ピリジニウム環含有基、トリフルオロメチルフェニル基、アルデヒドフェニル基及びホルミルフェニル基から選ばれる電子受容基であり、金属酸化物に吸着する機能の高いピリジン含有基が好ましい。
【００３２】
ピリジン含有基としては、例えば、一般式（１）、（１１）、（１２）、（１３）及び（１４）で表されるピリジン含有基が挙げられる。
【００３３】
【化４】
0005757609.tif 000005
【００３４】
式中、Ｒ１、Ｒ２、Ｒ３、Ｒ４、Ｒ５及びＲ６は水素又は炭素数１〜１２の分岐していてもよいアルキル基であり、同一であってよいし、異なっていてもよい。
【００３５】
上記ドナーは、電子供与基であれば、特に限定されないが、電子を押し出すドナー特性の高いアミノ基を有する基が好ましい。例えば、一般式（２）、（２１）又は（２２）で表される基が挙げられる。
【００３６】
【化５】
0005757609.tif 000006
式中、Ｒ７、Ｒ８、Ｒ９、Ｒ１０、Ｒ１１及びＲ１２は水素、炭素数１〜１２の分岐していてもよいアルキル基又は炭素数１〜１２の分岐していてもよいアルコキシ基であり、同一であってよいし、異なっていてもよい。また、Ｒ７、Ｒ８、Ｒ９及びＲ１０がアルキル基又はアルコキシ基の場合はそれぞれ３個以下であり、アルキル基及びアルコキシ基は同一であってよいし、異なっていてもよい。
【００３７】
上記πは、エテニル基、ベンゼン環や窒素、酸素、硫黄等を含む複素環の縮合環化合物であって、π共役構造が分岐していない２価のπ共役構造部である。π共役構造の幅が広いと、ドナーからアクセプター方向に電子が移動する際にπ共役構造が分岐してしまい、一部分のπ共役構造しか電子の移動に寄与しなくなり光電変換効率が低いと推測される。このため、π共役構造は分岐していないことが必要であり、ベンゼン環や窒素、酸素、硫黄等を含む複素環が略直線状に縮合環化したものであることが好ましい。
【００３８】
上記πは、π共役構造を有し、π共役構造が分岐していない２価の基であれば特に限定されないが、カルバゾールイル基が好ましい。カルバゾールイル基はピロール環の両側に対称にベンゼン環が縮合された構造なので、分子構造計算上π共役構造は分岐しておらず略直線状である。
【００３９】
カルバゾールイル基の窒素にアルキル基が結合されていてもよい。アルキル基を導入することにより、カルバゾールイル基の窒素が金属酸化物に吸着することを回避できると共に、アルキル基は水素基より嵩高いのでドナー−π−アクセプター型化合物が凝集することを防止できる。
【００４０】
上記アルキル基としては、炭素数１〜１２の分岐していてもよいアルキル基が好ましく、より好ましくは炭素数３〜６の直鎖アルキル基である。又、該アルキル基は、フェニル基又は炭素数１〜１２の分岐していてもよいアルコキシ基で置換されていてもよい。
【００４１】
上記Ｄ―π―Ａ型化合物においては、アクセプターが含有する窒素が金属酸化物に対して吸着基として作用するが、より金属酸化物に対する吸着性が向上するようにカルバゾールイル基の窒素に金属酸化物に対する吸着基が導入されてもよい。
【００４２】
上記吸着基としては、従来公知の任意の吸着基を導入可能であり、例えば、カルボキシル基、フェニルシアノアクリル酸基、ローダニン−３−酢酸基、アルキルシラノール基等があげられ、末端にカルボキシルを有する炭素数１〜１２のアルキル基が好ましく、より好ましくは末端にカルボキシルを有する炭素数４〜８の直鎖アルキル基である。
【００４３】
また、カルバゾールイル基とアクセプターの間に、π共役構造が分岐していない２価の有機基が結合されてもよい。上記２価の有機基はπ共役構造が分岐しておらず略直線状なので、カルバゾールイル基と結合されると、カルバゾールイル基のπ共役構造と２価の有機基のπ共役構造は略直線状になり、π共役構造が分岐しないので光電変換効率がより優れる。
【００４４】
２価の有機基としては、π共役構造が略直線状の２価の有機基であれば特に限定されないが、チエニレン基、フリレン基、ピリジレン基、フェニレン基、カルバゾールイル基、エチレン基及びエチニレン基からなる群から選ばれた有機基を含有する有機基が好ましい。
【００４５】
上記チエニレン基、フリレン基、ピリジレン基、フェニレン基、カルバゾールイル基、エチレン基及びエチニレン基からなる群から選ばれた有機基を含有する有機基とは、チエニレン基、フリレン基、ピリジレン基、フェニレン基、カルバゾールイル基、エチレン基、エチニレン基及びこれらの有機基が縮環された基であり、チエニレン基が好ましい。
【００４６】
上記２価の有機基は１〜３個結合していることが好ましい。２価の有機基が２個又は３個結合している場合は同一の有機基でもよいし、異なる有機基であってもよい。有機基が結合しているとより長波長側の光を吸収して励起されやすく、色素増感太陽電池の素材として用いる際に好適である。
【００４７】
上記Ｄ―π―Ａ型化合物の好ましい化合物としては、下記一般式（３）で表される化合物があげられる。
【００４８】
【化６】
0005757609.tif 000007
式中、Ｘは水素、フェニル基、炭素数１〜１２の分岐していてもよいアルキル基（炭素数１〜１２の分岐していてもよいアルコキシ基で置換されていてもよい）、又は金属酸化物に対する吸着基であり、ｎは０〜３の整数である。
【００４９】
上記Ｄ―π―Ａ型化合物の好ましい化合物の具体例としては、下記化学式（４）、（５）、（６）、（７）、（８）及び（９）で表される化合物があげられる。
【化７】
0005757609.tif 000008
【００５０】
【化８】
0005757609.tif 000009
【００５１】
【化９】
0005757609.tif 000010
【００５２】
【化１０】
0005757609.tif 000011
【００５３】
【化１１】
0005757609.tif 000012
【００５４】
【化１２】
0005757609.tif 000013
【００５５】
上記Ｄ―π―Ａ型化合物の合成方法は、特に限定されず、従来公知の合成方法を組み合わせることにより合成することができる。化学式（４）〜（９）で表されるＤ―π―Ａ型化合物の合成方法の一例を以下に説明する。
【００５６】
（化学式（４）、（５）及び（６）で表されるＤ―π―Ａ型化合物の合成方法）
第１ステップとして、４，４’−ジブロモー２−ニトロビフェニルと４−ピリジンボロン酸を反応させて化合物（４１）を合成する。
【００５７】
【化１３】
0005757609.tif 000014
【００５８】
次に、第２ステップとして、化合物（４１）にジフェニルアミンを反応させて化合物（４２）を合成する。
【００５９】
【化１４】
0005757609.tif 000015
【００６０】
次いで、第３ステップとして、化合物（４２）をトリフェニルホスフィン（ＰＰｈ３）で処理するとニトロ基が還元され、隣のベンゼン環と反応してカルバゾール環を作成し、化学式（４）で表される化合物が合成できる。
【００６１】
第４ステップとして、化学式（４）で表される化合物に水素化ナトリウムの存在下でエチル−７−ブロモヘプタナートを反応させると、カルバゾール環の窒素にエチルヘプタナートが付加するので、次に、これを水酸化ナトリウムで加水分解すると、化学式（５）で表される化合物が合成できる。
【００６２】
また、異なる第４ステップとして、化学式（４）で表される化合物に水素化ナトリウムの存在下で１−ヨードブタンを反応させると、カルバゾール環の窒素にブタンが付加して化学式（６）で表される化合物が合成できる。
【００６３】
（化学式（７）、（８）及び（９）で表されるＤ―π―Ａ型化合物の合成方法）
第１ステップとして、４−ブロモピリジンハイドロブロミドと２−チオフェンボロン酸を反応させて化合物（５１）を合成する。
【００６４】
【化１５】
0005757609.tif 000016
【００６５】
次に、第２ステップとして、化合物（５１）にｎ−ブチルリチウムと塩化トリブチル錫を順じ反応させて化合物（５２）を合成する。
【００６６】
【化１６】
0005757609.tif 000017
【００６７】
次に、上記化学式（４）で表される化合物の合成における第１ステップの４−ピリジルボロン酸に代えて、上記化合物（５２）を使用する以外は上述した化学式（４）、（５）及び（６）で表される化合物の合成と同様に合成することにより、化学式（７）、（８）及び（９）で表される化合物が合成できる
【００６８】
上記Ｄ―π―Ａ型化合物は蛍光色素化合物である。化合物（４）〜（９）は黄色の固体であり、有機染料や有機エレクトロルミネッセンスの色素として好適に使用できる。
【００６９】
また、上記Ｄ―π―Ａ型化合物の固体は、摩砕することで、変色する化合物である。摩砕前の固体は結晶質であるが、摩砕後の固体はアモルファス構造になる。この構造の変化により、固体励起波長（色調）と固体蛍光発光波長（蛍光発光色）が変化する。更に、摩砕後の固体を加熱することで、摩砕前の結晶質の構造に変化し、元の色調、蛍光発光色を呈することになる。
【００７０】
本実施の形態に係る色素増感太陽電池用蛍光色素化合物は上記Ｄ―π―Ａ型化合物からなる。上記Ｄ―π―Ａ型化合物においてπは、π共役構造が分岐することなく略直線状であり、その両側にドナーとピリジン含有基、シアノフェニル基、ジシアノエテニル基、トリシアノエテニル基又はニトロフェニル基であるアクセプターが結合されているから、π共役構造が分岐することなく略直線状であり、ドナーからアクセプター方向に効率よく電子が流れると共に、アクセプター中の窒素により金属酸化物に容易且つ強固に吸着することができるので、Ｄ―π―Ａ型化合物は色素増感太陽電池用蛍光色素化合物として好適に使用できる。又、カルバゾールイル基の窒素にアルキル基が導入されていると、カルバゾールイル基の窒素が金属酸化物に吸着することを回避できると共に、アルキル基は水素基より嵩高いのでドナー−π−アクセプター型化合物が凝集することが防止できる。更に、カルバゾールイル基に吸着基が導入されていると、金属酸化物により容易且つより強固に吸着することができるので、色素増感太陽電池用蛍光色素化合物として好適に使用できる。
【００７１】
上記色素増感太陽電池用蛍光色素化合物を金属酸化物に吸着する方法は、従来公知の任意の方法が採用されてよく、例えば、色素増感太陽電池用蛍光色素化合物をメタノール、エタノール、テトラヒドロフラン、アセトニトリル、ジメチルスルホキド、ジメチルホルムアミド、アセトン等の有機溶剤に溶解又は分散した溶液又は分散液に金属酸化物粒子又は金属酸化物粒子層が形成されたガラス基板を浸漬・乾燥する方法が挙げられる。上記溶液又は分散液の色素増感太陽電池用蛍光色素化合物濃度は一般的に１×１０−６Ｍ〜１Ｍであり、浸漬時間は１分〜４８時間である。又、浸漬温度は常温〜溶媒の沸点の間である。
【実施例】
【００７２】
次に、本発明の実施例を説明するが、本発明は実施例に限定されるものではない。尚、核磁気共鳴（ＮＭＲ）は核磁気共鳴装置（バリアン社製、４００ＭＲ）で測定し、マススペクトル（ＭＳ）は二重収束質量分析装置（日本電子社製、ＳＸ１０２型）で測定した。
【００７３】
（実施例１）
４，４’−ジブロモ−２−ニトロフェニル１．００ｇ（２．８０ｍｍｏｌ）、４−ピリジンボロン酸０．３４２ｇ（２．８０ｍｍｏｌ）及びテトラキス（トリフェニルフォスフィン）パラジウムＰｄ（ＰＰｈ３）４ ０．２２６ｇ （０．１９６ｍｍｏｌ）を三口フラスコに投入し、アルゴン雰囲気下にジメチルホルムアミド９ｍｌ、１Ｍ炭酸ナトリウム水溶液２．５ｍｌを添加した後、１００℃で６時間加熱撹拌して反応した。
反応終了後、過剰のジクロロメタンと水を添加し、ジクロロメタン層を抽出し濃縮した。
ジクロロメタン層を濃縮・乾燥後、カラムクロマトグラフィー(展開溶媒 ジクロロメタン：酢酸エチル＝３：１（体積比））により精製することにより、薄く黄色かかった白色固体０．５３９ｇを得た。
得られた薄く黄色かかった白色固体は化合物（４１）であり、収率は５４．０％であった。
【００７４】
得られた固体のＮＭＲとマススペクトルの測定結果は以下の通りであった。
１Ｈ−ＮＭＲ（４００ＭＨｚ，アセトン−ｄ６／ＴＭＳ）δ＝７．４０（２Ｈ，ｄｄ，Ｊ１＝２．１０Ｈｚ，Ｊ２＝６．６５Ｈｚ）、７．９６（２Ｈ，ｄｄ，Ｊ１＝２．１０Ｈｚ，Ｊ２＝６．６５Ｈｚ）、７．７４（１Ｈ，ｄ，Ｊ＝８．０２Ｈｚ）、７．８３（２Ｈ，ｄｄ，Ｊ１＝２．１０Ｈｚ，Ｊ２＝４．３５Ｈｚ）、８．０２（１Ｈ，ｄｄ，Ｊ１＝１．９６Ｈｚ，Ｊ２＝８．０２Ｈｚ）、８．３７（２Ｈ，ｄ，Ｊ＝１．６６Ｈｚ）、８．７４（１Ｈ，ｄｄ，Ｊ１＝１．６６Ｈｚ，Ｊ２＝４．４５Ｈｚ）ｐｐｍ
ＭＳ（ＥＳＩ）：ｍ／ｚ＝３５５（Ｍ＋Ｈ）＋；ｃａｌｃｄ．ｆｏｒ  Ｃ１７Ｈ１１ＢｒＮ２Ｏ２：３５５．１９
【００７５】
得られた化合物（４１）１．３８ｇ（３．８９ｍｍｏｌ）、ジフェニルアミン１．３１ｇ（７．７７ｍｍｏｌ）、酢酸パラジウムＰｄ（ＯＡｃ）２ ３４．８ｍｇ（０．１５５ｍｍｏｌ）、トリ−ｔ−ブチルホスフィン（ｔ−Ｂｕ）３Ｐ３１．４ｍｇ（０．１５５ｍｍｏｌ）及びｔ−ブトキシナトリウムＮａＯ（ｔ−Ｂｕ）１．１２ｇ（１１．７ｍｍｏｌ）を三口フラスコに投入し、アルゴン雰囲気下にトルエン８５ｍｌを添加した後、１００℃で４時間加熱撹拌して反応した。
反応終了後、乾燥し、過剰のジクロロメタンと水を添加し、ジクロロメタン層を抽出し濃縮した。
得られた濃縮物をカラムクロマトグラフィー（展開溶媒 ジクロロメタン：酢酸エチル＝３：１（体積比））により精製することにより、橙色の固体１．１９１ｇを得た。
得られた橙色の固体は化合物（４２）であり、収率は６９．０％であった。
【００７６】
得られた固体のＮＭＲとマススペクトルの測定結果は以下の通りであった。
１Ｈ−ＮＭＲ（４００ＭＨｚ，アセトン−ｄ６／ＴＭＳ）δ＝７．０８−７．１６（ｍ、８Ｈ）、７．３２−７．３８（ｍ、６Ｈ）、７．７４（１Ｈ，ｄ，Ｊ＝８．０８）、７．８１（２Ｈ，ｄｄ，Ｊ１＝１．７２Ｈｚ，Ｊ２＝４．５６Ｈｚ）、８．１５（１Ｈ，ｄｄ，Ｊ１＝２．００Ｈｚ，Ｊ２＝８．１２Ｈｚ）、８．２９（１Ｈ，ｄ，Ｊ＝１．７２Ｈｚ）、８．７２（２Ｈ，ｄｄ，Ｊ１＝１．７２Ｈｚ，Ｊ２＝４．４６Ｈｚ）ｐｐｍ
ＭＳ（ＥＳＩ）：ｍ／ｚ＝４４４（Ｍ＋Ｈ）＋；ｃａｌｃｄ．ｆｏｒ  Ｃ２９Ｈ２１Ｎ３Ｏ２：４４３．５０
【００７７】
得られた化合物（４２）１．１０ｇ（２．４８ｍｍｏｌ）及びトリフェニルホスフィンＰＰｈ３ １．６３ｇ（６．２０ｍｍｏｌ）を三口フラスコに投入し、アルゴン雰囲気下にオルトジクロロベンゼン５ｍｌを添加した後、１６０℃で１６時間加熱撹拌して反応した。
反応終了後、過剰のオルトジクロロベンゼンと水を添加し、ジクロロメタン層を抽出し濃縮した。
得られた濃縮物を乾燥し、カラムクロマトグラフィー（展開溶媒 ジクロロメタン：酢酸エチル＝３：１（体積比））により精製することにより、黄色の固体０．９２５ｇを得た。
得られた黄色の固体は化合物（４）であり、収率は９０．０％であった。
【００７８】
得られた固体のＮＭＲとマススペクトルの測定結果は以下の通りであった。
１Ｈ−ＮＭＲ（４００ＭＨｚ，アセトン−ｄ６／ＴＭＳ）δ＝６．９６（１Ｈ，ｄｄ，Ｊ１＝２．００Ｈｚ，Ｊ２＝８．４８Ｈｚ）、７．０５（２Ｈ，ｔ，Ｊ＝７．２８Ｈｚ）、７．１２（４Ｈ，ｄ，Ｊ＝７．４８Ｈｚ）、７．１８（１Ｈ，ｄ，Ｊ＝１．９６Ｈｚ）、７．３１（４Ｈ，ｔ，Ｊ＝７．３２Ｈｚ）、７．６１（１Ｈ，ｄｄ，Ｊ１＝１．６４Ｈｚ，Ｊ２＝８．１６Ｈｚ）、７．７３（２Ｈ，ｄｄ，Ｊ１＝１．６８Ｈｚ，Ｊ２＝４．４８Ｈｚ）、７．８８（１Ｈ，ｄ，Ｊ＝１．６０Ｈｚ）、８．０６（１Ｈ，ｄ，Ｊ＝８．４４Ｈｚ）、８．１７（１Ｈ，ｄ，Ｊ＝８．２０Ｈｚ）、８．６３（２Ｈ，ｄｄ，Ｊ１＝１．６０Ｈｚ，Ｊ２＝４．４０Ｈｚ）、１０．３０（ｓ，１Ｈ，−ＮＨ）ｐｐｍ
ＭＳ（ＥＳＩ）：ｍ／ｚ＝４１２（Ｍ＋Ｈ）＋；ｃａｌｃｄ．ｆｏｒ  Ｃ２９Ｈ２１Ｎ３：４１１．５０
【００７９】
得られた化合物（４）０．３５ｇ（０．８５ｍｍｏｌ）をジメチルホルムアミド１３０ｍｌに溶解し、水素化ナトリウム０．０６ｇ（２．５５ｍｍｏｌ）を少量ずつ添加した。２５℃で１時間攪拌した後、エチル−７−ブロモヘプタネイト１．０１ｇ（４．２５ｍｍｏｌ）を添加し、更に１時間攪拌して反応した。
反応終了後、ジメチルホルムアミドをロータリーエバポレーターで除去した。
その後、過剰の水とジクロロメタンを添加・洗浄し、ジクロロメタン層を抽出した。
ジクロロメタン層を濃縮・乾燥後、シリカゲルカラムクロマトグラフィー（展開溶媒；ジクロロメタン：酢酸エチル＝３：１（体積比））により分離精製することにより黄色の粘性固体０．３３１ｇを得た。
得られた粘性固体は、下記化合物（４３）であり、収率は６８．５％であった。
【００８０】
【化１７】
0005757609.tif 000018
【００８１】
得られた固体のＮＭＲとマススペクトルの測定結果は以下の通りであった。
１Ｈ−ＮＭＲ（４００ＭＨｚ，アセトン−ｄ６／ＴＭＳ）δ＝１．１７（３Ｈ，ｔ，Ｊ＝７．１２Ｈｚ）、１．３１（２Ｈ，ｔ，Ｊ＝３．７６Ｈｚ）、１．５１（２Ｈ，ｔ，Ｊ＝６．９６Ｈｚ）、１．８４（２Ｈ，ｔ，Ｊ＝７．４４Ｈｚ）、２．０５（２Ｈ，ｔ）（ｏｖｅｒｌａｐ  ｗｉｔｈ  ｐｅａｋ  ｏｆ  ｒｅｓｉｄｕａｌ  ａｃｅｔｏｎｅ  ｉｎ  ａｃｅｔｏｎ−ｄ６）、２．１２（２Ｈ，ｔ，Ｊ＝７．４４Ｈｚ）、４．０４（ｑ，２Ｈ）、４．４０（２Ｈ，ｔ，Ｊ＝７．０８Ｈｚ）、６．９５（１Ｈ，ｄｄ，Ｊ１＝１．８８Ｈｚ，Ｊ２＝８．４０Ｈｚ）、７．０５（２Ｈ，ｔ，Ｊ＝７．２８Ｈｚ）、７．１３（４Ｈ，ｄ，Ｊ＝７．５２Ｈｚ）、７．２６（１Ｈ，ｄ，Ｊ＝１．６８Ｈｚ）、７．３１（４Ｈ，ｔ，Ｊ＝６．６４Ｈｚ）、７．６１（１Ｈ，ｄｄ，Ｊ１＝１．５６Ｈｚ，Ｊ２＝８．０８Ｈｚ）、７．７８（２Ｈ，ｄｄ，Ｊ１＝１．７２Ｈｚ，Ｊ２＝４．４８Ｈｚ）、７．９６（１Ｈ，ｄ，Ｊ＝０．９６Ｈｚ）、８．０８（１Ｈ，ｄ，Ｊ＝８．４０Ｈｚ）、８．１８（１Ｈ，ｄ，Ｊ＝８．２０Ｈｚ）、８．６４（２Ｈ，ｄｄ，Ｊ１＝１．６８Ｈｚ，Ｊ２＝４．４４Ｈｚ）ｐｐｍ
ＭＳ（ＥＳＩ）：ｍ／ｚ＝５６８（Ｍ＋Ｈ）＋；ｃａｌｃｄ．ｆｏｒ  Ｃ３８Ｈ３７Ｎ３Ｏ２：５６７．７２
【００８２】
得られた化合物（４３）０．３３ｇ（０．５８ｍｍｏｌ）をエタノール３００ｍｌに溶解した後、水酸化ナトリウム１９０ｍｇを溶解した水酸化ナトリウム水溶液１００ｍｌを少量ずつ添加し、７５℃で８時間攪拌して反応した。
反応終了後、溶媒をロータリーエバポレーターで除去した。
その後、過剰の水とジクロロメタンを添加・洗浄し、ジクロロメタン層を抽出し濃縮した。抽出の際、水層に少量の塩酸を供給して、ｐＨを３〜５に調節した。
次に、濃縮液をジクロロメタン−ヘキサン混合液に供給し、再沈殿して黄色の固体０．２３５ｇを得た。
得られた固体は、化合物（５）であり、収率は７４．８％であった。
【００８３】
得られた固体のＮＭＲとマススペクトルの測定結果は以下の通りであった。
１Ｈ−ＮＭＲ（４００ＭＨｚ，アセトン−ｄ６／ＴＭＳ）δ＝１．３３（４Ｈ，ｔ，Ｊ＝３．６４Ｈｚ）、１．５１（２Ｈ，ｔ，Ｊ＝７．４０Ｈｚ）、１．８４（２Ｈ，ｔ，Ｊ＝７．２８Ｈｚ）、２．２１（２Ｈ，ｔ，Ｊ＝７．４４Ｈｚ）、４．４０（２Ｈ，ｔ，Ｊ＝７．２０Ｈｚ）、６．９５（１Ｈ，ｄｄ，Ｊ１＝１．９２Ｈｚ，Ｊ２＝８．４０Ｈｚ）、７．０５（２Ｈ，ｔ，Ｊ＝７．２８Ｈｚ）、７．１３（４Ｈ，ｄ，Ｊ＝７．６０Ｈｚ）、７．２６（１Ｈ，ｄ，Ｊ＝１．６８Ｈｚ）、７．３２（４Ｈ，ｔ，Ｊ＝６．４４Ｈｚ）、７．６２（１Ｈ，ｄｄ，Ｊ１＝１．５６Ｈｚ，Ｊ２＝８．１２Ｈｚ）、７．７９（２Ｈ，ｄｄ，Ｊ１＝１．７２Ｈｚ，Ｊ２＝４．４８Ｈｚ）、７．９８（１Ｈ，ｄ，Ｊ＝１．００Ｈｚ）、８．０８（１Ｈ，ｄ，Ｊ＝８．８０Ｈｚ）、８．１９（１Ｈ，ｄ，Ｊ＝８．１２Ｈｚ）、８．６４（２Ｈ，ｄｄ，Ｊ１＝１．５６Ｈｚ，Ｊ２＝４．５６Ｈｚ）ｐｐｍ
ＭＳ（ＥＳＩ）：ｍ／ｚ＝５４０（Ｍ＋Ｈ）＋；ｃａｌｃｄ．ｆｏｒ  Ｃ３６Ｈ３７Ｎ３Ｏ２：５３９．６７
【００８４】
得られた化合物（４）０．２５０ｇ（０．６０８ｍｍｏｌ）をジメチルホルムアミド１３０ｍｌに２５℃で溶解させた後、水素化ナトリウム（ＮａＨ）０．０４４ｇ（１．８２ｍｍｏｌ）を少量ずつ加えた。
次いで、１−ヨードブタン０．５５９ｇ（３．０４ｍｍｏｌ）をゆっくり滴下した。
滴下終了後、反応溶液を濃縮・乾燥し、過剰の水とジクロロメタンを添加・洗浄し、ジクロロメタン層を抽出し濃縮した。
ジクロロメタン層を濃縮・乾燥後、シリカゲルカラムクロマトグラフィー（展開溶媒；ジクロロメタン：酢酸エチル＝３：１（体積比））により分離精製することにより薄黄色の固体０．２８５ｇを得た。
得られた固体は、化合物（６）であり、収率は７６．８％であった。
【００８５】
得られた固体のＮＭＲとマススペクトルの測定結果は以下の通りであった。
１Ｈ−ＮＭＲ（４００ＭＨｚ，アセトン−ｄ６／ＴＭＳ）δ＝０．８６（３Ｈ，ｔ，Ｊ＝７．４４Ｈｚ）、１．３１（２Ｈ，ｑ，Ｊ＝７．７２Ｈｚ）、１．８０（２Ｈ，ｔ，Ｊ＝７．４８Ｈｚ）、４．３９（２Ｈ，ｔ，Ｊ＝７．０８Ｈｚ）、６．９５（１Ｈ，ｄｄ，Ｊ１＝１．８８Ｈｚ，Ｊ２＝８．４０Ｈｚ）、７．０５（２Ｈ，ｔ，Ｊ＝７．２８Ｈｚ）、７．１３（４Ｈ，ｄ，Ｊ＝７．５２Ｈｚ）、７．２５（１Ｈ，ｄ，Ｊ＝１．６８Ｈｚ）、７．３１（４Ｈ，ｔ，Ｊ＝６．６４Ｈｚ）、７．６２（１Ｈ，ｄｄ，Ｊ１＝１．５６Ｈｚ，Ｊ２＝８．０８Ｈｚ）、７．７９（２Ｈ，ｄｄ，Ｊ１＝１．７２Ｈｚ，Ｊ２＝４．４８Ｈｚ）、７．９７（１Ｈ，ｄ，Ｊ＝０．９６Ｈｚ）、８．０８（１Ｈ，ｄ，Ｊ＝８．４０Ｈｚ）、８．１８（１Ｈ，ｄ，Ｊ＝８．２０Ｈｚ）、８．６５（２Ｈ，ｄｄ，Ｊ１＝１．６８Ｈｚ，Ｊ２＝４．４４Ｈｚ）ｐｐｍ
ＭＳ（ＥＳＩ）：ｍ／ｚ＝４６８（Ｍ＋Ｈ）＋；ｃａｌｃｄ．ｆｏｒ  Ｃ３３Ｈ２９Ｎ３：４６７．６０
【００８６】
得られた化合物（４）、（５）及び（６）を１，４−ジオキサンに溶解して濃度:２×１０−５Ｍの吸光度測定用試料を得た。得られた試料を紫外可視分光光度計（島津製作所社製、ＵＶ−３１５０）に供給して吸光スペクトルを測定した。
また、得られた化合物（４）、（５）及び（６）を１，４−ジオキサンに溶解して濃度２×１０−６Ｍの蛍光測定用試料を得た。得られた試料を蛍光分光光度計（日立ハイテクノロジーズ社製、Ｆ−４５００）に供給し、蛍光スペクトルを測定した。
得られた結果を図３に示した。
【００８７】
また、得られた蛍光測定用試料を蛍光量子収率測定装置（浜松ホトニクス社製、Ｃ−９９２０−０１）に供給して蛍光量子収率を測定した。得られた蛍光量子収率と上記吸収スペクトル及び蛍光から読み取った吸収極大波長（モル吸収係数）及び蛍光極大波長を表１に示した。
【００８８】
【表１】
0005757609.tif 000019
【００８９】
得られた化合物（４）、（５）及び（６）をテトラヒドロフランに溶解して濃度:１×１０−４Ｍの溶液を作製した。得られた溶液に酸化チタンを添加し、２５℃で１６時間浸漬した後、酸化チタンを取り出し乾燥して赤外線スペクトル（ＩＲ）測定用試料を得た。得られた化合物（４）、（５）及び（６）と得られた試料を用いて、フーリエ変換赤外分光光度計（パーキンエルマー社製、Ｓｐｅｃｔｒｕｍ−Ｏｎｅ）で赤外線（ＩＲ）スペクトルを測定して結果を図４〜６に示した。
図４〜６のＩＲスペクトルに示されているように、化合物（４）、（５）及び（６）が酸化チタンに吸着すると、１６００ｃｍ−１付近の吸収が高波数側にシフトしており、これはピリジン環の窒素原子と酸化チタンのチタン原子の間で強固な配位結合を形成していることを示している。従って、このＩＲスペクトルから、化合物（４）、（５）及び（６）が酸化チタンに対し略垂直且つ強固に吸着していることを示している。
【００９０】
ＦＴＯガラス板（日本板硝子社製、１３Ω／□）の一面にドクターブレードを用いて酸化チタンペースト（日揮触媒化成社製、ＰＳＴ−１８ＮＲ）を塗布し、４５０℃で５０分間焼成して厚さ９μｍの酸化チタン層を形成した。次に、上記（４）及び（５）を、濃度:１×１０−４Ｍのテトラヒドロフラン溶液に２５℃で１６時間浸漬した後、取り出し、乾燥して第１電極を得た。第１電極の酸化チタン層に電解質溶液（０．１Ｍヨウ化リチウム、０．０５Ｍヨウ素及び０．６Ｍ１，２−ジメチル−３−プロピルイミダゾリウムヨードジドのアセトニトリル溶液）を数滴たらし、パラフィルムスペーサーを介して第２電極である白金蒸着ガラス板を積層し、両端をクリップで固定して、第１電極と第２電極の間に電解質溶液層を形成して色素増感太陽電池セルを得た。
【００９１】
得られた色素増感太陽電池セルにソーラーシミレータ（旭スペクトラ社製、ＨＡＬ−３０２）でＡＭ１．５、１００ｍＷｃｍ−２の疑似太陽光を照射（照射面積０．２５ｃｍ２）し、ポテンシオスタガット／ガルバノスタット（北斗電工社製、ＨＡ−５０１Ｇ）で電流―電圧曲線を測定した。得られた電流―電圧曲線から短絡電流及び開放光起電圧を読み取り、結果を表２に示した。また、短絡電流及び開放光起電圧からフィルファクター及び光電変換効率を計算して結果を表２に示した。
【００９２】
【表２】
0005757609.tif 000020
【００９３】
カルボキシル基（吸着基）を有する化合物（５）では、光電変換効率が１．５６と、良好な結果を示した。また、吸着基のない化合物（４）、（６）についても、光電変換効率が１．０５、０．３６と、電子が移動していることがわかる。カルボキシル基等の吸着基がなくても、ピリジン環が酸化チタン層に吸着し、電子を移動させることが可能なことを示している。なお、上記実施例では、カルボキシル基が酸化チタン層に良好に吸着し得る操作をしているため、他の条件、ピリジン環と酸化チタンとの吸着が良好に行われる条件であれば、化合物（４）、（６）の光電変換効率をより高めることが可能である。
【００９４】
（実施例２）
４−ブロモピリジンハイドロブロミド１９．１２ｇ（８０ｍｍｏｌ）、２−チオフェンボロン酸１１．２６ｇ（８０ｍｍｏｌ）及びテトラキス（トリフェニルホスフィン）パラジウム（Ｐｈ３Ｐ）４Ｐｄ２．７８ｇ（２．４ｍｍｏｌ）をジメチルホルムアミド２４０ｍｌに溶解し、９０℃、アルゴン雰囲気下で１２時間攪拌して反応させた。
反応終了後、２５℃まで冷却し、ロータリーエバポレーターでジメチルホルムアミドを除去し、過剰の水とジクロロメタンを添加・洗浄し、ジクロロメタン溶液を抽出した。得られたジクロロメタン溶液を濃縮乾燥した後昇華精製して白色の結晶１０．９２ｇを得た。
得られた結晶は、化合物（５１）であり、収率は８４．７％であった。
【００９５】
得られた結晶のＮＭＲとマススペクトルの測定結果は以下の通りであった。
１Ｈ−ＮＭＲ（４００ＭＨｚ，アセトン−ｄ６／ＴＭＳ）δ＝７．２１（１Ｈ，ｄｄ，Ｊ＝５．００Ｈｚ，３．６５Ｈｚ）、７．６２（２Ｈ，ｄｄ，Ｊ＝４．５０Ｈｚ，１．６０Ｈｚ）、７．６４（１Ｈ，ｄｄ，Ｊ＝５．１０Ｈｚ，１．１０Ｈｚ）、７．７４（１Ｈ，ｄｄ，Ｊ＝３．６５Ｈｚ，１．１０Ｈｚ）、８．５８（２Ｈ，ｄｄ，Ｊ＝４．５５Ｈｚ，１．６５Ｈｚ）ｐｐｍ
ＭＳ（ＡＰＣＬ）：ｍ／ｚ＝１６２．０３４（Ｍ＋Ｈ）＋；ｃａｌｃｄ．ｆｏｒ  Ｃ９Ｈ７ＮＳ：１６１．２２
【００９６】
得られた化合物（５１）６．００ｇ（３７．２ｍｍｏｌ）を３００ｍｌのテトラヒドロフランに溶解した後、−７８℃に冷却し、アルゴン雰囲気下でｎ−ブチルリチウム５．０１ｍｏｌをヘキサン６０ｍｌに溶解して添加し１時間攪拌した。
次に、塩化トリブチル錫１８．１５ｇ（７４．４ｍｍｏｌ）を添加し、２時間に２５℃に戻し、その後、１２時間攪拌して反応させた。
【００９７】
次いで、反応液を２Ｍ炭酸ナトリウム水溶液６００ｍｌに注入して反応を停止させた。
これにジクロロメタンを添加・洗浄し、ジクロロメタン層を抽出した。
抽出したジクロロメタン溶液を硫酸ナトリウムで乾燥させた後、硫酸ナトリウムをろ過し、ろ過液を濃縮し、その残留物をクーゲロー蒸留装置、次いでシリカゲルカラムクロマトグラフィー（展開溶媒；ジクロロメタン：酢酸エチル＝３：１（体積比））により精製することにより褐色の液体１１．４６ｇを得た。
得られた液体は化合物（５２）であり、収率は６８．５％であった。
【００９８】
得られた液体のＮＭＲとマススペクトルの測定結果は以下の通りであった。
１Ｈ−ＮＭＲ（４００ＭＨｚ，アセトン−ｄ６／ＴＭＳ）δ＝０．８９−０．９２（９Ｈ，ｍ）、１．１９−１．２２（６Ｈ，ｍ）、１．３４−１．４２（６Ｈ，ｍ）、１．６１−１．６７（６Ｈ，ｍ）、７．３０（１Ｈ，ｄ，Ｊ＝３．５０Ｈｚ）、７．６０（２Ｈ，ｄｄ，Ｊ＝４．５５Ｈｚ，１．６５Ｈｚ）、７．８２（１Ｈ，ｄ，Ｊ＝３．４５Ｈｚ）、８．５６（２Ｈ，ｄｄ，Ｊ＝４．５５Ｈｚ，１．７０Ｈｚ）ｐｐｍ
ＭＳ（ＥＳＩ）：ｍ／ｚ＝４５２．１４（Ｍ＋Ｈ）＋；ｃａｌｃｄ．ｆｏｒ  Ｃ２１Ｈ３３ＮＳＳｎ：４５０．２７
【００９９】
得られた化合物（５２）８．００ｇ（１７．８ｍｍｏｌ）、４，４’−ジブロモー２−ニトロビフェニル６．９８ｇ（１９．６ｍｍｏｌ）及びテトラキス（トリフェニルホスフィン）パラジウ（Ｐｈ３Ｐ）４Ｐｄ１．０２ｇ（０．８８ｍｍｏｌ）をトルエン４０ｍｌに溶解し、９０℃、アルゴン雰囲気下で１２時間攪拌して反応させた。
反応終了後、２５℃まで冷却し、ヘキサン４００ｍｌに注入し、析出した黄色の固体をろ過した。
ろ物を乾燥した後、シリカゲルカラムクロマトグラフィー（展開溶媒；ジクロロメタン：メタノール＝４０：１（体積比））により分離精製することにより褐色の固体４．５２ｇを得た。
得られた固体は、化合物（５３）であり、収率は５８．２％であった。
【０１００】
【化１８】
0005757609.tif 000021
【０１０１】
得られた固体のＮＭＲとマススペクトルの測定結果は以下の通りであった。
１Ｈ−ＮＭＲ（４００ＭＨｚ，アセトン−ｄ６／ＴＭＳ）δ＝７．３９（２Ｈ，ｄｄ，Ｊ＝６．５５Ｈｚ，１．９５Ｈｚ）、７．６６−７．７０（５Ｈ，ｍ）、７．８４（２Ｈ，ｄ，Ｊ＝３．９０Ｈｚ）、８．１１（１Ｈ，ｄｄ，Ｊ＝８．１０Ｈｚ，２．００Ｈｚ）、８．３０（１Ｈ，ｄ，Ｊ＝１．９５Ｈｚ）、８．６３（２Ｈ，ｄｄ，Ｊ＝４．４５Ｈｚ，１．６５Ｈｚ）ｐｐｍ。
ＭＳ（ＥＳＩ）：ｍ／ｚ＝４３８．９９（Ｍ＋Ｈ）＋；ｃａｌｃｄ．ｆｏｒ  Ｃ２１Ｈ１３ＢｒＮ２Ｏ２Ｓ：４３７．３１
【０１０２】
得られた化合物（５３）３．００ｇ（６．９ｍｍｏｌ）、ジフェニルアミン２．３２ｇ（１３．７ｍｍｏｌ）、酢酸パラジウムＰｄ（ＯＡｃ）２０．０６２ｇ（０．２７ｍｍｏｌ）、トリ−ｔ−ブチルホスフィン（ｔ−Ｂｕ）３Ｐ０．０５５ｇ（０．２７ｍｍｏｌ）及びｔ−ブトキシナトリウムｔ−ＢｕＯＮａ１．９８ｇ（２０．６ｍｍｏｌ）をトルエン２００ｍｌに溶解し、１００℃、アルゴン雰囲気下で５時間攪拌して反応させた。
反応終了後、２５℃まで冷却し、トルエンをロータリーエバポレーターで除去した。
その後、過剰の水とジクロロメタンを添加・混合し、ジクロロメタン層を抽出した。
ジクロロメタン層を濃縮後、シリカゲルカラムクロマトグラフィー（展開溶媒；ジクロロメタン：酢酸エチル＝３：１（体積比））により分離精製することにより橙色の固体２．３８ｇを得た。
得られた固体は、化合物（５４）であり、収率は６６．１％であった。
【０１０３】
【化１９】
0005757609.tif 000022
【０１０４】
得られた固体のＮＭＲとマススペクトルの測定結果は以下の通りであった。
１Ｈ−ＮＭＲ（４００ＭＨｚ，アセトン−ｄ６／ＴＭＳ）δ＝７．０７（２Ｈ，ｄｄ，Ｊ＝６．７５Ｈｚ，２．０５Ｈｚ）、７．１１−７．１５（６Ｈ，ｍ）、７．３１（２Ｈ，ｄｄ，Ｊ＝６．６０Ｈｚ，２．０５Ｈｚ）、７．３６（４Ｈ，ｔ，Ｊ＝７．３５Ｈｚ）、７．６５−７．６９（３Ｈ，ｍ）、７．７９（１Ｈ，ｄ，Ｊ＝３．９０Ｈｚ）、７．８３（１Ｈ，ｄ，Ｊ＝３．９０Ｈｚ）、８．０５（１Ｈ，ｄｄ，Ｊ＝８．０５Ｈｚ，１．９５Ｈｚ）、８．２２（１Ｈ，ｄ，Ｊ＝１．９５Ｈｚ）、８．６２（２Ｈ，ｄｄ，Ｊ＝４．５０Ｈｚ，１．６５Ｈｚ）ｐｐｍ
ＭＡＳ（ＥＳＩ）：ｍ／ｚ＝５２６．１６（Ｍ＋Ｈ）＋；ｃａｌｃｄ．ｆｏｒ  Ｃ３３Ｈ２３Ｎ３Ｏ２Ｓ：５２５．６２
【０１０５】
得られた化合物（５４）１．００ｇ（１．９ｍｍｏｌ）とトリフェニルホスフィンＰＰｈ３１．２５ｇ（４．８ｍｍｏｌ）をｏ−ジクロロベンゼン４ｍｌに溶解し、１７０℃、アルゴン雰囲気下で１２時間攪拌して反応させた。
反応終了後、２５℃まで冷却し、高真空下で減圧乾燥して固体を得た。
得られた固体をジクロロメタン−ヘキサン混合液で再沈殿して黄色の固体０．７６ｇを得た。
得られた固体は、化合物（７）であり、収率は８０．５％であった。
【０１０６】
得られた固体のＮＭＲとマススペクトルの測定結果は以下の通りであった。
１Ｈ−ＮＭＲ（４００ＭＨｚ，アセトン−ｄ６／ＴＭＳ）δ＝６．９５（１Ｈ，ｄｄ，Ｊ＝８．４０Ｈｚ，１．９５Ｈｚ）、７．０５（２Ｈ，ｔ，Ｊ＝７．４５Ｈｚ）、７．１２（４Ｈ，ｄｄ，Ｊ＝８．６０Ｈｚ，２．０５Ｈｚ）、７．１６（１Ｈ，ｄ，Ｊ＝１．８０Ｈｚ）、７．３６（４Ｈ，ｔ，Ｊ＝７．４５Ｈｚ）、７．５８−７．５９（２Ｈ，ｍ）、７．６６（２Ｈ，ｄｄ，Ｊ＝４．４０Ｈｚ，１．６５Ｈｚ）、７．７７（１Ｈ，ｄ，Ｊ＝３．９０Ｈｚ）、７．８３（１Ｈ，ｄ，Ｊ＝１．００Ｈｚ）、８．０４（１Ｈ，ｄ，Ｊ＝８．５０Ｈｚ）、８．１１（１Ｈ，ｄ，Ｊ＝８．２０Ｈｚ）、８．５９（２Ｈ，ｄｄ，Ｊ＝４．５０Ｈｚ，１．６５Ｈｚ）、１０．３０（１Ｈ，ｓ）ｐｐｍ
ＭＳ（ＥＳＩ）：ｍ／ｚ＝４９４．１７（Ｍ＋Ｈ）＋；ｃａｌｃｄ．ｆｏｒ  Ｃ３３Ｈ２３Ｎ３Ｓ：４９３．６２
【０１０７】
得られた化合物（７）０．２０ｇ（０．４１ｍｍｏｌ）をジメチルホルムアミド７０ｍｌに溶解し、水素化ナトリウム０．０３ｇ（１．２５ｍｍｏｌ）を少量ずつ添加した。
２５℃で１時間攪拌した後、エチル−７−ブロモヘプタネイト０．４８ｇ（１．２ｍｍｏｌ）を添加し、更に１時間攪拌して反応した。
反応終了後、ジメチルホルムアミドをロータリーエバポレーターで除去した。
その後、過剰の０．１Ｍ水酸化ナトリウム水溶液とジクロロメタンを添加・洗浄し、ジクロロメタン層を抽出した。
ジクロロメタン層を濃縮・乾燥後、シリカゲルカラムクロマトグラフィー（展開溶媒；ジクロロメタン：酢酸エチル＝３：１（体積比））により分離精製することにより赤色の粘性固体０．１５ｇを得た。
得られた粘性固体は、化合物（５５）であり、収率は５８．３％であった。
【０１０８】
【化２０】
0005757609.tif 000023
【０１０９】
得られた粘性固体のＮＭＲとマススペクトルの測定結果は以下の通りであった。
１Ｈ−ＮＭＲ（４００ＭＨｚ，アセトン−ｄ６／ＴＭＳ）δ＝１．１７（３Ｈ，ｔ）、１．３１−１．３２（２Ｈ，ｍ）、１．５０−１．５３（２Ｈ，ｍ）、１．８１−１．８４（２Ｈ，ｍ）、２．０４−２．０６（２Ｈ，ｍ）（ｏｖｅｒｌａｐｐｉｎｇ  ｐｅａｋ  ｏｆ  ｄｉｓｓｏｌｖｅｄ  ａｃｅｔｏｎｅ  ｉｎ  ａｓｅｔｏｎｅ−ｄ６）、２．２１（２Ｈ，ｔ）、４．０２−４．０６（２Ｈ，ｍ）、４．３６（６Ｈ，ｍ）、６．９４（１Ｈ，ｄｄ，Ｊ＝８．４０Ｈｚ，１．７５Ｈｚ）、７．０５（２Ｈ，ｔ，Ｊ＝７．４０）、７．１３（４Ｈ，ｄｄ，Ｊ＝８．６０Ｈｚ，１．１０Ｈｚ）、７．２４（１Ｈ，ｄ，Ｊ＝１．７５Ｈｚ）、７．３１（４Ｈ，ｔ，Ｊ＝７．４５Ｈｚ）、７．５８（１Ｈ，ｄｄ，Ｊ＝８．１５Ｈｚ，１．６０Ｈｚ）、７．６４−７．６６（３Ｈ，ｍ）、７．７７（１Ｈ，ｄ，Ｊ＝３．８５Ｈｚ）、７．９０（１Ｈ，ｄ，Ｊ＝１．１０Ｈｚ）、８．０５（１Ｈ，ｄ，Ｊ＝８．３５Ｈｚ）、８．１１（１Ｈ，ｄ，Ｊ＝８．００Ｈｚ）、８．５９（２Ｈ，ｄｄ，Ｊ＝４．６０Ｈｚ，１．７０Ｈｚ）ｐｐｍ
ＭＳ（ＥＳＩ）：ｍ／ｚ＝６５０．２８（Ｍ＋Ｈ）＋；ｃａｌｃｄ．ｆｏｒＣ３３Ｈ２３Ｎ３Ｓ：６４９．８４
【０１１０】
得られた化合物（５５）０．２０ｇ（０．４１ｍｍｏｌ）をエタノール１００ｍｌとジクロロメタン４０ｍｌの混合溶媒に溶解した後、０．０５Ｍ水酸化ナトリウム水溶液４０ｇを添加し、７０℃で１２時間攪拌して反応させた。
反応終了後２５℃まで冷却し、溶媒をロータリーエバポレーターで除去し、真空乾燥した。
その後、過剰の水及びジクロロメタンを加えた。塩酸を少量加え、水層をｐＨ５に調整した後、ジクロロメタン層を抽出した。
抽出したジクロロメタン層を濃縮、乾燥後、シリカゲルカラムクロマトグラフィー（展開溶媒；ジクロロメタン：メタノール＝１０：１（体積比））により精製して黄色の固体０．１１ｇを得た。
得られた固体は、化合物（８）であり、収率は７５．０％であった。
【０１１１】
得られた固体のＮＭＲとマススペクトルの測定結果は以下の通りであった。
１Ｈ−ＮＭＲ（４００ＭＨｚ，ＤＭＳＯ−ｄ６／ＴＭＳ）δ＝１．１９−１．２１（４Ｈ，ｍ）、１．３５−１．４１（２Ｈ，ｍ）、１．６４−１．７０（２Ｈ，ｍ）、４．３０（２Ｈ，ｔ）、６．８７（１Ｈ，ｄｄ，Ｊ＝８．４０Ｈｚ，１．９０Ｈｚ）、７．０２−７．０８（６Ｈ，ｍ）、７．１３（１Ｈ，ｄ，Ｊ＝１．７５Ｈｚ）、７．３１（４Ｈ，ｔ，Ｊ＝７．４０Ｈｚ）、７．５４（１Ｈ，ｄｄ，Ｊ＝８．１０Ｈｚ，１．５０Ｈｚｍ）、７．７０（２Ｈ，ｄｄ，Ｊ＝４．４５Ｈｚ，１．６０Ｈｚ）、７．７６（１Ｈ，ｄ，Ｊ＝３．８５）、７．８９（１Ｈ，ｄ，Ｊ＝３．８５Ｈｚ）、７．９１（１Ｈ，ｄ，Ｊ＝１．１０Ｈｚ）、８．０６（１Ｈ，ｄ，Ｊ＝８．３５Ｈｚ）、８．１０（１Ｈ，ｄ，Ｊ＝８．０５Ｈｚ）、８．５９（２Ｈ，ｄｄ，Ｊ＝４．６０Ｈｚ，１．６０Ｈｚｓ）ｐｐｍ
ＭＳ（ＥＳＩ）：ｍ／ｚ＝６２２．２５（Ｍ＋Ｈ）＋；ｃａｌｃｄ．ｆｏｒＣ４０Ｈ３５Ｎ３Ｏ２Ｓ：６２１．７９
【０１１２】
得られた化合物（７）０．１５ｇ（０．３０ｍｍｏｌ）をジメチルホルムアミド７０ｍｌに溶解させ、水素化ナトリウム（ＮａＨ）０．０２（０．９１ｍｍｏｌ）を少量ずつ加えた。
室温（２５℃）で１時間攪拌した後、１−ヨードブタン０．２８ｇ（１．５ｍｍｏｌ）を加え、更に１時間攪拌して反応した。
反応終了後、溶媒をロータリーエバポレーターで除去した。
その後、０．１Ｍ水酸化ナトリウム水溶液及びジクロロメタンを加え、ジクロロメタン層を抽出した。
ジクロロメタン層を濃縮、乾燥後、シリカゲルカラムクロマトグラフィー(展開溶媒；ジクロロメタン：酢酸エチル＝３：１（体積比））により精製し、黄色の固体０．１０ｇを得た。
得られた固体は、化合物（９）であり、収率は６２．０％であった。
【０１１３】
得られた固体のＮＭＲとマススペクトルの測定結果は以下の通りであった。
１Ｈ−ＮＭＲ（４００  ＭＨｚ，アセトン−ｄ６／ＴＭＳ）δ＝０．８８（３Ｈ，ｔ）、１．２８−１．３６（２Ｈ，ｍ）、１．７７−１．８３（２Ｈ，ｍ）、４．３７（２Ｈ，ｔ）、６．９４（１Ｈ，ｄｄ，Ｊ＝８．３５Ｈｚ，１．９０Ｈｚ）、７．０６（２Ｈ，ｔ，Ｊ＝６．４０Ｈｚ）、７．１３（４Ｈ，ｄ，Ｊ＝７．６０Ｈｚ）、７．２４（１Ｈ，ｄ，Ｊ＝１．８０Ｈｚ）、７．３２（４Ｈ，ｔ，Ｊ＝７．４５Ｈｚ）、７．５９（１Ｈ，ｄｄ，Ｊ＝８．１５Ｈｚ，１．６０Ｈｚ）、７．６６−７．６７（３Ｈ，ｍ）、７．７９（１Ｈ，ｄ，Ｊ＝３．８５Ｈｚ）、７．９０（１Ｈ，ｄ，Ｊ＝１．２０Ｈｚ）、８．０６（１Ｈ，ｄ，Ｊ＝８．３０Ｈｚ）、８．１３（１Ｈ，ｄ，Ｊ＝８．０５Ｈｚ）、８．６０（２Ｈ，ｄ，Ｊ＝６．０５Ｈｚ）ｐｐｍ
ＭＳ（ＥＳＩ）：ｍ／ｚ＝５５０．２３（Ｍ＋Ｈ）＋；ｃａｌｃｄ．ｆｏｒＣ３７Ｈ３１Ｎ３Ｓ：５４９．７３
【０１１４】
得られた化合物（７）、（８）及び（９）を用いて、実施例１で行ったと同様にして吸光スペクトル及び蛍光スペクトルを測定し、得られた結果を図７に示した。また、実施例１と同様にして蛍光量子収率を測定し、得られた蛍光量子収率と上記吸収スペクトル及び蛍光スペクトルから読み取った吸収極大波長（モル吸収係数）及び蛍光極大波長を表３に示した。
【０１１５】
【表３】
0005757609.tif 000024
【０１１６】
得られた化合物（７）、（８）及び（９）を用い、実施例１と同様にして色素増感太陽電池セルを得て、電流―電圧曲線を測定した。得られた電流―電圧曲線から短絡電流及び開放光起電圧を読み取り、結果を表４に示した。又、短絡電流及び開放光起電圧からフィルファクター及び光電変換効率を計算して結果を表４に示した。
【０１１７】
【表４】
0005757609.tif 000025
【０１１８】
カルバゾールイル基とピリジン環との間にチオフェン環を有することにより、化合物（７）〜（９）はいずれも良好な光電変換効率を示した。特にカルボキシル基（吸着基）を有する化合物（５）では、光電変換効率が２．２７（η／％）と非常に高い。上記実施例では、カルボキシル基が酸化チタンに吸着しやすい条件で操作していることから、他の条件で化合物（７）、（９）を酸化チタンに吸着させれば、より高い光電変換効率を示すものと考えられる。
【０１１９】
（実施例３）
実施例１で得られた化合物（４）及び（６）を、塩化メチレン溶液を用いて再結晶させた。再結晶により得られた化合物（４）及び（６）を、瑪瑙乳鉢及び乳棒を用い、１０〜１００Ｎ／ｃｍ−２の荷重で摩砕した。また、摩砕後の化合物（４）及び（６）の固体を加熱（１２０℃程度）した。
【０１２０】
摩砕前後の化合物（４）及び（６）の励起極大波長及び蛍光極大波長を表５に示す。
【０１２１】
【表５】
0005757609.tif 000026
【０１２２】
また、化合物（４）の摩砕前後、並びに加熱後のそれぞれの固体励起スペクトルを図６（Ａ）に、固体蛍光発光スペクトルを図６（Ｂ）に示す。
【０１２３】
また、化合物（６）の摩砕前後、並びに加熱後のそれぞれの固体励起スペクトルを図７（Ａ）に、固体蛍光発光スペクトルを図７（Ｂ）に示す。
【０１２４】
いずれの化合物も摩砕後では、摩砕前に比べて固体励起スペクトル及び固体蛍光発光スペクトルが長波長側にシフトしており、蛍光発光色が変化していることがわかる。また、加熱後の固体励起スペクトル及び固体蛍光発光スペクトルが短波長側にシフトして摩砕前のスペクトルに戻り、摩砕前の蛍光発光色と同様の発光を呈することがわかる。
【産業上の利用可能性】
【０１２５】
本発明のドナー−π−アクセプター型化合物は、蛍光色素化合物及び色素増感太陽電池用蛍光色素化合物として好適に使用できる。
【符号の説明】
【０１２６】
１    第１電極
２    第２電極
３  電解質溶液層
１１  ガラス基板
１２  透明導電膜
１３  金属酸化物層
【図１】
0005757609.tif 000029
【図２】
0005757609.tif 000030
【図３】
0005757609.tif 000031
【図４】
0005757609.tif 000032
【図５】
0005757609.tif 000033
【図６】
0005757609.tif 000034
【図７】
0005757609.tif 000035
【図８】
0005757609.tif 000036
【図９】
0005757609.tif 000037